(57)【要約】【課題】捲回電極体からの非水電解液の排出が高度に抑制された非水電解液二次電池を提供する。【解決手段】本発明によって提供される非水電解液二次電池は、正極活物質層５４を有する長尺な正極５０、長尺なセパレータ７０、および負極活物質層６４を有する長尺な負極６０が重ね合わされ、長手方向に捲回されてなる捲回電極体２０を備える。正極活物質層５４、セパレータ７０、および負極活物質層６４のうちの少なくとも１つにおいて、前記長手方向に直交する捲回軸方向の両端部に固体電解質を含む領域５６，６６，７６が設けられている。【選択図】図３
2016201231.tif 000002
【特許請求の範囲】
【請求項１】
正極活物質層を有する長尺な正極、長尺なセパレータ、および負極活物質層を有する長尺な負極が重ね合わされ、長手方向に捲回されてなる捲回電極体を備える非水電解液二次電池であって、
前記正極活物質層、前記セパレータ、および前記負極活物質層のうちの少なくとも１つにおいて、前記長手方向に直交する捲回軸方向の両端部に固体電解質を含む領域が設けられている、非水電解液二次電池。
【発明の詳細な説明】
【技術分野】
【０００１】
本発明は、非水電解液二次電池に関する。
【背景技術】
【０００２】
リチウムイオン二次電池（リチウム二次電池）等の非水電解液二次電池は、既存の電池に比べて軽量且つエネルギー密度が高いことから、近年、パソコンや携帯端末等のいわゆるポータブル電源や車両駆動用電源として用いられている。特に、軽量で高エネルギー密度が得られるリチウムイオン二次電池は、電気自動車（ＥＶ）、ハイブリッド自動車（ＨＶ）、プラグインハイブリッド自動車（ＰＨＶ）等の車両の駆動用高出力電源として好ましく用いられている。
【０００３】
非水電解液二次電池の一典型例として、長尺な正極シート、長尺な負極シート、および長尺なセパレータシートを重ね合わせて長手方向に捲回してなる捲回電極体を有する形態のものが挙げられる。かかる形態の非水電解液二次電池をハイレートで繰り返して充放電すると、捲回電極体が膨張と収縮を繰り返すうちに捲回電極体に浸透した非水電解液が捲回電極体の捲回軸方向（前記長手方向に直交する方向をいう。以下同じ。）の端部（開口端部）から排出されていき、捲回電極体内部の非水電解液量が不足するという現象（いわゆる「液枯れ」）が起こる場合がある。この液枯れが起こると、電池容量の低下などの電池性能の劣化が起こる。
【０００４】
これに対し、特許文献１には、捲回電極体を有する二次電池を複数個拘束して組電池とする際に、電池ケースの扁平面の電極集電端子のある領域に荷重をかけることによって、すなわち捲回電極体の捲回軸方向の端部領域に荷重をかけることによって、捲回電極体から非水電解液が排出されるのを防止する方法が提案されている。
【先行技術文献】
【特許文献】
【０００５】
【特許文献１】特開２０１２−２３０８３７号公報
【発明の概要】
【発明が解決しようとする課題】
【０００６】
しかしながら、本発明者らの検討によれば、特許文献１の方法によって、ハイレートで充放電を繰り返したときの捲回電極体からの非水電解液の排出は低減され、電池性能の劣化が低減されるものの、未だ改善の余地があることがわかった。
【０００７】
そこで本発明の目的は、捲回電極体からの非水電解液の排出が高度に抑制された非水電解液二次電池を提供することにある。
【課題を解決するための手段】
【０００８】
本発明者らは鋭意検討した結果、捲回電極体を構成する正極活物質層、セパレータ、および負極活物質層の少なくともいずれかの捲回軸方向の両端部に固体電解質を含む領域を設けることにより、固体電解質が、捲回電極体の捲回軸方向端部において非水電解液が排出されるのを塞き止める障害物として働いて、捲回電極体からの非水電解液の排出を高度に抑制できることを見出した。
すなわち、ここに開示される非水電解液二次電池は、正極活物質層を有する長尺な正極、長尺なセパレータ、および負極活物質層を有する長尺な負極が重ね合わされ、長手方向に捲回されてなる捲回電極体を備える。前記正極活物質層、前記セパレータ、および前記負極活物質層のうちの少なくとも１つにおいて、前記長手方向に直交する捲回軸方向の両端部に固体電解質を含む領域が設けられている。
このような構成によれば、捲回電極体からの非水電解液の排出が高度に抑制された非水電解液二次電池を提供することができる。また、捲回電極体の捲回軸方向端部において非水電解液の排出を抑止する物質（障害物）として固体電解質が採用されているため、当該物質（障害物）を含むことによる電池内抵抗の増大を抑制することができる。
【図面の簡単な説明】
【０００９】
【図１】本発明の一実施形態に係る非水電解液二次電池の外形を模式的に示す斜視図である。
【図２】図１中のＩＩ−ＩＩ線に沿う断面構造を模式的に示す縦断面図である。
【図３】一実施形態の第１の実施態様で用いられる捲回電極体の構成を示す模式図である。
【図４】一実施形態の第１の実施態様で用いられる捲回電極体の断面の一部を模式的に示す図である。
【図５】一実施形態の第２の実施態様で用いられる捲回電極体の断面の一部を模式的に示す図である。
【図６】例１および例２の電池の、充放電サイクルに対する容量維持率の変化を示すグラフである。
【発明を実施するための形態】
【００１０】
以下、図面を参照しながら、本発明による実施の形態を説明する。なお、本明細書において特に言及している事項以外の事柄であって本発明の実施に必要な事柄（例えば、本発明を特徴付けない電池の一般的な構成および製造プロセス）は、当該分野における従来技術に基づく当業者の設計事項として把握され得る。本発明は、本明細書に開示されている内容と当該分野における技術常識とに基づいて実施することができる。また、以下の図面においては、同じ作用を奏する部材・部位には同じ符号を付して説明している。また、各図における寸法関係（長さ、幅、厚さ等）は実際の寸法関係を反映するものではない。
【００１１】
なお、本明細書において「二次電池」とは、繰り返し充放電可能な蓄電デバイス一般をいい、リチウムイオン二次電池等のいわゆる蓄電池ならびに電気二重層キャパシタ等の蓄電素子を包含する用語である。以下、リチウムイオン二次電池を例にして本発明について詳細に説明する。なお、本発明をかかる実施形態に記載されたものに限定することを意図したものではなく、本発明の技術思想は、その他の電荷担体（例えばナトリウムイオン）を備える他の非水電解液二次電池（例えばナトリウムイオン二次電池）にも適用される。
【００１２】
図１および図２に示すリチウムイオン二次電池１００は、扁平形状の捲回電極体２０と非水電解液（図示せず）とが扁平な角形の電池ケース（即ち外装容器）３０に収容されることにより構築される密閉型の電池１００である。電池ケース３０には外部接続用の正極端子４２および負極端子４４と、電池ケース３０の内圧が所定レベル以上に上昇した場合に該内圧を開放するように設定された薄肉の安全弁３６が設けられている。正負極端子４２，４４はそれぞれ正負極集電板４２ａ，４４ａと電気的に接続されている。電池ケース３０の材質としては、例えば、アルミニウム等の軽量で熱伝導性の良い金属材料が用いられる。
【００１３】
ここではまず、捲回電極体２０の一般的な部分について説明し、捲回電極体２０の特徴的部分については後述する。捲回電極体２０は、図２に示すように、長尺状の正極集電体５２の片面または両面（ここでは両面）に長手方向に沿って正極活物質層５４が形成された正極シート５０と、長尺状の負極集電体６２の片面または両面（ここでは両面）に長手方向に沿って負極活物質層６４が形成された負極６０シートとを、２枚の長尺状のセパレータシート７０を介して重ね合わせて長手方向に捲回されている。なお、捲回電極体２０の捲回軸方向の両端から外方にはみ出すように形成された正極活物質非形成部分５２ａ（すなわち、正極活物質層５４が形成されずに正極集電体５２が露出した部分）と負極活物質層非形成部分６２ａ（すなわち、負極活物質層６４が形成されずに負極集電体６２が露出した部分）には、それぞれ正極集電板４２ａおよび負極集電板４４ａが接合されている。
【００１４】
正極シート５０を構成する正極集電体５２としては、例えばアルミニウム箔等が挙げられる。正極活物質としては、例えばリチウム遷移金属酸化物（例えば、ＬｉＮｉ１／３Ｃｏ１／３Ｍｎ１／３Ｏ２、ＬｉＮｉＯ２、ＬｉＣｏＯ２、ＬｉＦｅＯ２、ＬｉＭｎ２Ｏ４、ＬｉＮｉ０．５Ｍｎ１．５Ｏ４等）や、リチウム遷移金属リン酸化合物（ＬｉＦｅＰＯ４等）が挙げられる。正極活物質層は、活物質以外の成分、例えば導電材やバインダ等を含み得る。導電材としては、アセチレンブラック（ＡＢ）等のカーボンブラックやその他（グラファイト等）の炭素材料を好適に使用し得る。バインダとしては、ポリフッ化ビニリデン（ＰＶＤＦ）等を使用し得る。
【００１５】
負極シート６０を構成する負極集電体６２としては、例えば銅箔等が挙げられる。負極活物質としては、例えば黒鉛、ハードカーボン、ソフトカーボン等の炭素材料を使用し得る。負極活物質層は、活物質以外の成分、例えばバインダや増粘剤等を含み得る。バインダとしては、スチレンブタジエンラバー（ＳＢＲ）等を使用し得る。増粘剤としては、例えばカルボキシメチルセルロース（ＣＭＣ）等を使用し得る。
【００１６】
セパレータシート７０としては、例えばポリエチレン（ＰＥ）、ポリプロピレン（ＰＰ）、ポリエステル、セルロース、ポリアミド等の樹脂からなる多孔性シート（フィルム）等を用いることができ、好ましくは、ポリオレフィン樹脂（例、ＰＥ、ＰＰ）からなる多孔性シートが用いられる。かかる多孔性シートは、単層構造であってもよく、二層以上の積層構造（例えば、ＰＥ層の両面にＰＰ層が積層された三層構造）であってもよい。
【００１７】
また、非水電解液は従来のリチウムイオン二次電池と同様のものを使用可能であり、典型的には有機溶媒（非水溶媒）中に、支持塩を含有させたものを用いることができる。非水溶媒としては、一般的なリチウムイオン二次電池の電解液に用いられる各種のカーボネート類、エーテル類、エステル類、ニトリル類、スルホン類、ラクトン類等の有機溶媒を、特に限定なく用いることができる。具体例として、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）等が例示される。このような非水溶媒は、１種を単独で、あるいは２種以上を適宜組み合わせて用いることができる。支持塩としては、例えば、ＬｉＰＦ６、ＬｉＢＦ４、ＬｉＣｌＯ４等のリチウム塩（好ましくはＬｉＰＦ６）を好適に用いることができる。支持塩の濃度は、０．７ｍｏｌ／Ｌ以上１．３ｍｏｌ／Ｌ以下（例えば１．０ｍｏｌ／Ｌ）が好ましい。
【００１８】
なお、上記非水電解液中には、本発明の効果を著しく損なわない限りにおいて、上述した非水溶媒、支持塩以外の成分、例えば、ビフェニル（ＢＰ）、シクロヘキシルベンゼン（ＣＨＢ）等のガス発生剤；ホウ素原子および／またはリン原子を含むオキサラト錯体化合物、ビニレンカーボナート（ＶＣ）、フルオロエチレンカーボナート（ＦＥＣ）等の被膜形成剤；分散剤；増粘剤；等の各種添加剤を含み得る。
【００１９】
次に、捲回電極体２０の特徴的部分について説明する。捲回電極体２０は、正極活物質層５４、セパレータ７０、および負極活物質層６４の少なくとも１つにおいて、捲回軸方向の両端部に固体電解質を含む領域が設けられていることを特徴とする。リチウムイオン二次電池１００をハイレートで充放電を繰り返すと、捲回電極体２０に浸透した非水電解液が捲回電極体２０の捲回軸方向端部（正極活物質層５４、セパレータ７０、および負極活物質層６４の端面）から排出されようとするが、固体電解質は、捲回電極体２０の捲回軸方向端部において、非水電解液が排出されるのを塞き止める障害物としての役割を果たす。したがってこのような特徴を有するリチウムイオン二次電池によれば、捲回電極体２０の捲回軸方向端部からの非水電解液の排出が防止され、電池性能の劣化を抑制することができる。以下、具体的な実施態様を挙げて詳細に説明する。
【００２０】
〔第１の実施態様〕
第１の実施態様では、正極活物質層５４、セパレータ７０、および負極活物質層６４の少なくとも１つにおいて、捲回軸方向の両端部から所定の位置までの空孔に固体電解質が充填されている。これにより、正極活物質層５４、セパレータ７０、および負極活物質層６４の少なくとも１つにおいて、捲回軸方向の両端部に固体電解質を含む領域が設けられている。第１の実施態様の具体例を図３および図４に示す。
【００２１】
図３および図４では、正極シート５０、セパレータ７０および負極シート６０が積層され、セパレータの幅（捲回軸方向の長さ）は、負極活物質層６４の幅（捲回軸方向の長さ）よりも大きく、負極活物質層６４の幅は、正極活物質層５４の幅（捲回軸方向の長さ）よりも大きくなっている。正極活物質層５４の両端部から所定の位置までの空孔に固体電解質を含む第１の領域５６が設けられている。また、負極活物質層６４の両端部から所定の位置までの空孔に固体電解質を含む第２の領域６６が設けられている。また、セパレータ７０の両端部から所定の位置までの空孔に固体電解質を含む第３の領域７６が設けられている。したがって、第１の実施形態では、固体電解質を含む領域５６，６６，７６は、正極活物質層５４、セパレータ７０、および負極活物質層６４の捲回軸方向の両端部から内側に向かって形成されている。正極活物質層５４、セパレータ７０、および負極活物質層６４の両端部において空孔に充填された固体電解質は、非水電解液が正極活物質層５４、セパレータ７０、および負極活物質層６４の端面から排出されるのを塞き止める障害物として働き、非水電解液の捲回電極体２０からの排出を抑制する。
【００２２】
なお、図４では、正極活物質層５４、セパレータ７０、および負極活物質層６４において、端部から空孔に固体電解質が充填される終点の位置が揃っている、すなわち正極活物質層５４、セパレータ７０、および負極活物質層６４の両端部から同じ位置まで空孔に固体電解質が充填されているが、この終点の位置は揃っている必要はない。捲回軸方向についてみた場合に、正極活物質層５４、セパレータ７０、および負極活物質層６４が重なり合った部分の端部から、上記終点の位置までの距離Ｄは、捲回電極体２０の幅（捲回軸方向の長さ）の０．１〜１０％の範囲内にあることが好ましい。
【００２３】
正極活物質層５４、セパレータ７０、および負極活物質層６４の端部の空孔に固体電解質を充填する方法としては、正極活物質層５４、セパレータ７０、および負極活物質層６４の長手方向に直交する幅方向の端部を、正極活物質層５４、セパレータ７０、および負極活物質層６４の空孔よりも小さいナノオーダーの粒子径を有する固体電解質を含むスラリーに浸漬した後、或いは、当該端部に上記固体電解質を含むスラリーを塗布した後、乾燥して溶媒を除去する方法が挙げられる。固体電解質の充填率を上げるために、浸漬若しくは塗布および乾燥操作は何度か繰り返されてもよい。固体電解質としては、リチウムイオン二次電池に使用可能な公知の固体電解質を特に制限なく使用することができる。固体電解質の例としては、硫化物固体電解質、酸化物固体電解質、窒化物固体電解質、ハロゲン化物固体電解質等の無機固体電解質が挙げられる。なお、スラリーにはバインダを含有させてもよい。
【００２４】
なお、図３および図４の例では、正極活物質層５４、セパレータ７０、および負極活物質層６４のすべてにおいて、両端部から所定の位置までの空孔に固体電解質が充填されているが、正極活物質層５４、セパレータ７０、および負極活物質層６４のいずれかにおいて空孔に固体電解質が充填されていれば、非水電解液の排出抑制効果を得ることができる。よって例えば、正極活物質層５４、セパレータ７０、および負極活物質層６４のうちの通気抵抗が一番低い部材に対してのみ、その空孔に固体電解質が充填されていてもよく、通気抵抗が一番低い部材と二番目に低い部材に対して、その空孔に固体電解質が充填されていてもよい。例えばセパレータ７０のみ、若しくは正負いずれかの活物質層５４，６４のみ、あるいはセパレータ７０と正負いずれかの活物質層５４，６４の両端部から所定の位置までの空孔に固体電解質が充填された形態であってもよい。
【００２５】
〔第２の実施態様〕
第２の実施態様では、正極集電体５２および負極集電体６２との間に、固体電解質が充填される。これにより、正極活物質層５４、セパレータ７０、および負極活物質層６４において、捲回軸方向の両端部に固体電解質を含む領域８６が設けられている。第２の実施態様具体例を図５に示す。
【００２６】
図５に示すように、正極集電体５２および負極集電体６２との間に、正極活物質層５４、セパレータ７０、および負極活物質層６４の端部から、負極集電体の６２の端部まで固体電解質が充填されて、捲回軸方向の両端部に固体電解質を含む領域８６が形成されている。したがって、第２の実施形態では、固体電解質を含む領域８６は、正極活物質層５４、セパレータ７０、および負極活物質層６４の捲回軸方向の両端部から外側に向かって形成されている。正極活物質層５４、セパレータ７０、および負極活物質層６４の端部の外側に充填された固体電解質は、正極活物質層５４、セパレータ７０、および負極活物質層６４の端面から排出されようとする非水電解液を塞き止める障害物として働き、非水電解液が捲回電極体２０の外部に排出されることを抑制する。
【００２７】
なお、図５では、負極集電体の６２の端部まで固体電解質が充填されているが、正極活物質層５４、セパレータ７０、および負極活物質層６４の端部の外側に形成された固体電解質が充填された領域がある限り、負極集電体の６２の端部まで固体電解質を充填する必要はない。
【００２８】
固体電解質を含む領域８６を形成する方法としては、捲回電極体２０の捲回軸方向の側面（即ち開口端面）から固体電解質を充填する方法が挙げられる。充填率を上げるために、充填の際、或いは充填後、固体電解質を圧縮してもよい。なお、第１の実施態様とは異なり、第２の実施態様では、正極活物質層５４、セパレータ７０、および負極活物質層６４の空孔よりも粒子径の大きい固体電解質を使用することができる。
【００２９】
以上のようにして構成されるリチウムイオン二次電池１００は、各種用途に利用可能である。特に大型電池として利用することが有利であり、好適な用途としては、電気自動車（ＥＶ）、ハイブリッド自動車（ＨＶ）、プラグインハイブリッド自動車（ＰＨＶ）等の車両に搭載される駆動用電源が挙げられる。また、家庭用電源や工場用等の工業用電源としても利用可能である。リチウムイオン二次電池１００は、典型的には複数個を直列および／または並列に接続してなる組電池の形態でも使用され得る。
【００３０】
以下、本発明に関する実施例を説明するが、本発明をかかる実施例に示すものに限定することを意図したものではない。
【００３１】
＜例１＞
正極活物質粉末としてのＬｉＮｉ１／３Ｃｏ１／３Ｍｎ１／３Ｏ２（ＬＮＣＭ）と、導電材としてのＡＢと、バインダとしてのＰＶＤＦとを、ＬＮＣＭ：ＡＢ：ＰＶＤＦ＝９２：５：３の質量比でＮ−メチルピロリドン（ＮＭＰ）と混合し、正極活物質層形成用スラリーを調製した。このスラリーを、長尺状のアルミニウム箔（正極集電体）の両面に帯状に塗布して乾燥した後、プレスすることにより、正極を作製した。
また、負極活物質としての黒鉛（Ｃ）と、バインダとしてのＳＢＲと、増粘剤としてのＣＭＣとを、Ｃ：ＳＢＲ：ＣＭＣ＝９８：１：１の質量比でイオン交換水と混合して、負極活物質層形成用スラリーを調製した。このスラリーを、長尺状の銅箔（負極集電体）の両面に帯状に塗布して乾燥した後、プレスすることにより、負極を作製した。
また、２枚のセパレータシート（多孔性ポリオレフィンシート）を用意した。
【００３２】
作製した正極と負極と用意した２枚のセパレータシートとを重ね合わせ、捲回して捲回電極体を作製した。このとき、正極と負極との間にセパレータが介在するようにした。
次に、固体電解質としてのＬｉ１０ＧｅＰ２Ｓ１２（硫化物系イオン伝導性固体電解質）とバインダとしてのＳＢＲが分散したスラリーを準備した。捲回電極体の捲回軸方向の一方の端部をスラリーに浸漬して乾燥した。続いて捲回電極体の捲回軸方向の他方の端部をスラリーに浸漬して乾燥した。このようにして、捲回電極体の両端部から、正極活物質層、セパレータシート、負極活物質層の空孔内に固体電解質を充填させ、捲回電極体の捲回軸方向の両端部に固体電解質を含む領域を形成した。
【００３３】
上記のようにして正極活物質層、セパレータシートおよび負極活物質層の捲回軸方向の両端部に固体電解質を含む領域が設けられた捲回電極体を電池ケースに収容した。続いて、電池ケースの開口部から非水電解液を注入し、当該開口部を気密に封止して例１に係る非水電解液二次電池を作製した。なお、非水電解液には、エチレンカーボネート（ＥＣ）とジメチルカーボネート（ＤＭＣ）とエチルメチルカーボネート（ＥＭＣ）とをＥＣ：ＤＭＣ：ＥＭＣ＝１：１：１の体積比で含む混合溶媒に、支持塩としてのＬｉＰＦ６を１．０ｍｏｌ／Ｌの濃度で溶解させたものを用いた。
【００３４】
上記作製した例１に係る非水電解液二次電池に対して、Ｃ／５の電流値（充電レート）で４．１Ｖまで定電流で充電を行った後、定電圧充電時の電流値がＣ／５０になる点まで定電圧充電を行うことによって満充電（ＳＯＣ１００％）とした。その後、２５℃の温度条件下において、Ｃ／５の電流値で３Ｖまで定電流で放電を行ったときの放電容量（初期電池容量）を測定した。ここで１Ｃとは、正極の理論容量より予測した電池容量（Ａｈ）を１時間で充電できる電流値を意味する。
続いて、６０℃の温度条件下において、２Ｃの充電レートで電圧４．１Ｖまで定電流充電行い、その後２Ｃの放電レートで電圧３Ｖまで定電流放電を行う充放電を１サイクルとし、この充放電サイクルを繰り返した。充放電３００サイクル毎に放電容量（サイクル後電池容量）を測定し、｛（サイクル後電池容量）／（初期電池容量）｝×１００から計算される値を容量維持率（％）として求めた。結果を図６に示す。
【００３５】
＜例２＞
例１と同様にして捲回電極体を作製した。この捲回電極体を固体電解質が分散したスラリーに浸漬することなく、電池ケースに収容した。続いて、電池ケースの開口部から非水電解液を注入し、当該開口部を気密に封止して例２に係る非水電解液二次電池を作製した（したがって、例２に係る非水電解液二次電池は、固体電解質を含む領域は設けられていない）。非水電解液には例１で使用したのと同じものを用いた。
上記例２に係る非水電解液二次電池の電池ケースの扁平面の電極集電端子のある領域（捲回電極体の捲回軸方向の端部領域）に、組電池を作製する際の拘束部材を用いて荷重をかけた。
続いて、例１と同様にして容量維持率（％）を測定した。結果を図６に示す。
【００３６】
図６が示すように、捲回電極体において正極活物質層、セパレータ、および負極活物質層の捲回軸方向の両端部に固体電解質を含む領域を設けた例１に係る非水電解液二次電池は、当該固体電解質を含む領域を設けなかった例２に係る非水電解液二次電池よりも、容量維持率が高かった。このことから、当該固体電解質を含む領域によって、捲回電極体の端部からの非水電解液の排出が抑制され、電池性能の劣化が抑制されたことがわかる。
【００３７】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００３８】
２０    捲回電極体
３０    電池ケース
３６    安全弁
４２    正極端子
４２ａ  正極集電板
４４    負極端子
４４ａ  負極集電板
５０    正極シート（正極）
５２    正極集電体
５２ａ  正極活物質層非形成部分
５４    正極活物質層
５６    固体電解質を含む第１の領域
６０    負極シート（負極）
６２    負極集電体
６２ａ  負極活物質層非形成部分
６４    負極活物質層
６６    固体電解質を含む第２の領域
７０    セパレータシート（セパレータ）
７６    固体電解質を含む第３の領域
８６    固体電解質を含む領域
１００  非水電解液二次電池（リチウムイオン二次電池）
【図１】
2016201231.tif 000003
【図２】
2016201231.tif 000004
【図３】
2016201231.tif 000005
【図４】
2016201231.tif 000006
【図５】
2016201231.tif 000007
【図６】
2016201231.tif 000008